(57)【要約】【課題】取り扱いが簡単で頭髪に長持ちのするカールあるいはウェーブをつけることのできる装置を提供すること。【解決手段】ロッド本体の内面にシート状ヒーターを円筒形状に内包することを特徴とする連続通電加熱ロッド。【選択図】　　　　図１
2004073466.tif 000002
【特許請求の範囲】
【請求項１】
ロッド本体の内面にシート状ヒーターを円筒形状に内包することを特徴とする連続通電加熱ロッド。
【請求項２】
シート状ヒーターがポリイミドを主体とすることを特徴とする請求項１に記載の連続通電加熱ロッド。
【請求項３】
ロッド本体がポリフェニレンエーテルを主体とすることを特徴とする請求項１又は２に記載の連続通電加熱ロッド。
【請求項４】
ロッド本体がセラミックを含有することを特徴とする請求項３に記載の連続通電加熱ロッド。
【発明の詳細な説明】
【０００１】
【発明の属する技術分野】
本発明は、連続通電加熱ロッドに関する。さらに詳細には本発明は、ロッド本体の内面にシート状ヒーターを円筒形状に内包する連続通電加熱ロッドに関する。
【０００２】
【従来の技術】
頭髪の癖つけ、癖直しは、美容上広く関心を集めている技術である。
例えば頭髪にパーマネントウェーブをかけるには、パーマ用ロッドに頭髪を巻き、チオグリコール酸やシステイン等の還元剤を含むパーマネントウェーブ用第一剤を頭髪に塗布し、５分から１時間程度放置後水洗し、ブロム酸塩又は過酸化水素を含むパーマネントウェーブ用第二剤で酸化し、ロッドをはずした後水洗しドライアーで乾燥仕上げしている。その際、頭髪から３０ｃｍ程度離れた加温器で間接的に加温する場合もある。この方法によると美容上効果的なパーマネントウェーブがかかるが、それでもシャンプーやブラッシングにより、１箇月もするとウェーブが落ちてくる。
【０００３】
また頭髪を癖つけ、癖直しするために、頭髪巻胴に電気発熱体を内包させ、通電した時に自己発熱するヘアーカール器もあり、さらに特開平１０−３３２４２号公報にみられるように、頭髪巻胴２と、頭髪巻胴２に内包された発熱体３と、発熱体３に電気を供給する電極４とを備え、該電極４を発熱体３の略全面にわたって配置し、頭髪巻胴２全体を均一に加熱することができるように改良したものも提案されている。
しかしこの場合、ヘアーカール器を別体の給電器に差し込んで加熱後取り外して頭髪に使用するため、取り扱い易さの点でも十分でない上に熱放散による温度低下が避けられず、シャンプーによりカールが落ちてしまいその効果は一時的である。
【０００４】
【発明が解決しようとする課題】
そこで本発明の課題は、取り扱いが簡単で頭髪に長持ちのするウェーブをつけることのできる装置を提供することである。
【０００５】
【課題を解決するための手段】
本発明者らは、前記課題を解決するために鋭意研究を重ねた結果、ロッド本体の内面に連続通電用シート状ヒーターを円筒形状に内包させることによって、取り扱いが簡単で頭髪に長持ちのするウェーブをつけることのできる連続通電加熱ロッドが得られることを見出し、本発明を完成するに至った。
【０００６】
【発明の実施の形態】
ロッド本体を構成する材料としては、合成樹脂材料、金属材料、木質材料、セラミック材料等が使用されるが、軽量でしかも耐久性がある合成樹脂が好ましい。合成樹脂材料としては、ポリエチレン、ポリプロピレン、ポリアミド、ポリフェニレンエーテル、フッ素樹脂、フェノール樹脂、エポキシ樹脂等が挙げられるが、熱安定性、成形性、対薬品性、耐久性に優れ加熱時に遠赤外線が放射されるポリフェニレンエーテルを主体とするものが特に好ましい。
また、ロッド本体にポリフェニレンエーテルとともにセラミックを含有させることで、加熱時にロッド表面からの遠赤外線放射がより増強される。
【０００７】
シート状ヒーターは、合成樹脂材料、繊維、紙材料等の中にステンレス箔、カーボンシート又はニクロム線等の通電体をラミネートしたもので構成するが、軽量で柔軟性に優れしかも耐久性がある合成樹脂が好ましい。合成樹脂材料としては、ポリエチレン、ポリプロピレン、ポリアミド、フッ素樹脂、フェノール樹脂、エポキシ樹脂、シリコンラバー、ポリイミド等が挙げられるが、熱安定性、柔軟性に優れたポリイミドを主体とするものが特に好ましい。ポリイミドのシートの厚さは１０〜１００μが望ましく、これに１０〜１００μの薄いステンレス箔、カーボンシート又はニクロム線等の通電体をラミネートする。通電シートの厚さは、全体で３０〜３００μがよく、厚すぎると通電シートの弾力性に欠け、薄過ぎると耐久性にかける。
【０００８】
連続通電用シート状ヒーターは、ロッド本体の内面に円筒形状に内包させるが、円筒形状といっても真円筒形状のみに限定されずその他の形状であってもよくて、丸みを帯びているものから角筒形状に近いものまで包含するものである。
また、連続通電用シート状ヒーターをロッド本体と同心円状の螺旋形状に形成してもよい。このように連続通電用シート状ヒーターを螺旋形状に形成することで、使用する連続通電用シート状ヒーターの使用量が少なくなって材料コストを下げることができる。連続通電用シート状ヒーターを螺旋形状する手法として、例えば予め紐状に構成された連続通電用シート状ヒーターを手又は機械を用いて行なう方法が挙げられる。
【０００９】
連続通電用シート状ヒーターは、ウェーブ作業中（２０〜６０分）、７０〜１４０℃、好ましくは８０〜１３０℃、さらに好ましくは９０〜１２０℃の範囲内の温度に保持する。
これによって連続通電加熱ロッドの外側表面温度は、ウェーブ作業中６０〜１２０℃、好ましくは７０〜１１０℃、さらに好ましくは８０〜１００℃の範囲内の温度に保たれるようにすることができる。
【００１０】
連続通電加熱ロッドの重量は、１０〜４０ｇ、好ましくは１３〜３０ｇ、さらに好ましくは１５〜２５ｇであって、ウェーブ作業が容易にできる。
図１に、本発明の連続通電加熱ロッドの断面図を示す。また、図２に、本発明の連続通電加熱ロッドを構成するシート状ヒーターの平面図を示す。
【００１１】
【実施例】
以下に実施例を示すが、本発明はこれらの実施例によって限定されるものではない。
【００１２】
使用したパーマネントウェーブ用剤の処方
第一剤
チオグリコール酸アンモニウム液（５０重量％）　１３．０重量％
アンモニア水（２８重量％）　　　　　　　　　　　２．０重量％
モノエタノールアミン　　　　　　　　　　　　　　１．０重量％
精製水で調整　　　　　　　　　　　　　　　　１００．０重量％
第二剤
臭素酸ナトリウム　　　　　　　　　　　　　　　　７．０重量％
リン酸でｐＨ６．５に調整　　　　　　　　　　　　　適量
精製水で調整　　　　　　　　　　　　　　　　１００．０重量％
【００１３】
実施例１
連続通電用シート状ヒーターとして、ポリイミド樹脂にステンレス箔を埋入した３０Ωのポリイミドヒーターを、ポリフェニレンエーテルであるザイロン（商品名）からなるロッド本体の内面に円筒形状に内包させて、連続通電加熱ロッドを製造する。連続通電用シート状ヒーターに、電気コードにより１２Ｖの直流を３０分連続通電する。
長さ１５ｃｍ、重量５ｇの人毛（頭髪から採ったもの、以下同様。）にパーマネントウェーブ用剤第一剤５ｇを塗布し２０分放置し水洗する。その後タオル又はドライアーで軽く乾燥し、その毛髪を前記の連続通電加熱ロッドに巻き、１２Ｖの直流を通電してロッド外面の温度を９０℃に加熱し、２０分放置後ロッドをはずす。次いで、パーマネントウェーブ用剤第二剤５ｇを塗布し１５分放置し、水洗後乾燥仕上げして、試料１とする。
【００１４】
実施例２
ロッド本体を重量比９０：１０のポリフェニレンエーテルであるノリル（商品名）及びセラミックの組成物とした以外は実施例１と同様にしたものを試料２とする。
【００１５】
比較例１
市販のパーマ用ロッドに、長さ１５ｃｍ、重量５ｇの人毛を巻き、パーマネントウェーブ用剤第一剤５ｇを塗布し２０分放置後水洗する。次いでパーマネントウェーブ用剤第二剤５ｇを塗布し１５分放置し、ロッドをはずす。水洗後乾燥仕上げして、試料３とする。
【００１６】
試料１、試料２及び試料３につき、シャンプーをそれぞれ６０回繰り返し、ウェーブの保持率を測定する。
【００１７】
ウェーブ保持率の測定
処理された試料１、２、３に対して、２４時間おきに一定の条件でシャンプーを６０回繰り返し、次のようにしてウェーブ保持率を測定する。
つまり、試料を吊り下げた状態で毛束の全長を測定し、下式でウェーブ保持率を算出する。
ウェーブ保持率（％）＝（１−（ｂ−ａ）／（１５−ａ））×１００
図３は、ウェーブ保持率算出のための毛束長を示すイメージ図である。
ウェーブ保持率（％）の測定結果を、表１に示す。
【００１８】
【表１】
2004073466.tif 000003
【００１９】
表１の結果から、実施例１及び２の連続通電加熱ロッドを使用したパーマネントウェーブは従来のパーマネントウェーブと比較して大幅にウェーブのもちが改善されていることが実証された。
【００２０】
実施例３
毛髪の長さ約３０ｃｍのカツラ一体に、パーマネントウェーブ用剤第一剤を塗布して２０分放置し、その後水で洗い落としタオルドライする。実施例１の連続通電加熱ロッドを使用して、毛髪をワインディングする。このロッドに通電し、ロッド表面の温度を９０℃とし、２０分放置する。ロッドを除去した後水洗し、軽くタオルドライし、パーマネントウェーブ用剤第二剤を塗布して５分放置し、水洗後ドライアーで適宜乾燥する。
【００２１】
比較例２
比較例１の通常ロッドを使用して、実施例３と同様のカツラ一体をワインディングする。パーマネントウェーブ用剤第一剤を塗布して２０分放置し、水洗後パーマネントウェーブ用剤第二剤を塗布し、５分間放置してロッドを除去した後水洗し、ドライアーで適宜乾燥する。
【００２２】
実施例１の連続通電加熱ロッドと市販の比較例１のロッドを使用し、同一人の頭髪を使用した人毛のカツラ２体を用いて、美容師３名がカツラのパーマの状態を評価する試験を行った。
評価は、パーマ直後とそれぞれのカツラを６０回シャンプードライした後の２回、各々の項目につき５点法で行い、配点は次のとおりにした。
大変良い　　　５
良い　　　　　４
ふつう　　　　３
やや悪い　　　２
悪い　　　　　１
点数結果は、３人の美容師の評価点の平均とした。
【００２３】
2004073466.tif 000004
【００２４】
2004073466.tif 000005
【００２５】
また、どちらのパーマの仕上がりが好きかとの問いに対しては、３人とも実施例３のパーマを選んだ。
【００２６】
以上の評価結果から、本発明の加熱ロッドを使用した実施例１のパーマは、通常ロッドを使用した比較例１のパーマよりも長持ちし、質感、ウェーブの状態、ダメージともに優れており、本発明の有用性が証明された。
【００２７】
【発明の効果】
本発明の連続通電加熱ロッドは、取り扱いが簡単であるばかりでなく、頭髪に市販のものと比べて倍近く長持ちのするウェーブをつけることができる。
【図面の簡単な説明】
【図１】本発明の連続通電加熱ロッドの断面図を示す。
【図２】本発明の連続通電加熱ロッドを構成するシート状ヒーターの平面図を示す。
【図３】ウェーブ保持率算出のための毛束長を示すイメージ図である。
【図１】
2004073466.tif 000006
【図２】
2004073466.tif 000007
【図３】
2004073466.tif 000008